(57)【要約】【課題】Ｂｒ及びＨｃＪの両方の特性に優れるとともに、高い信頼性を有するＳｒフェライト焼結磁石の製造方法を提供すること。【解決手段】本発明は、鉄化合物の粉末およびストロンチウム化合物の粉末を少なくとも含む混合粉末を８５０〜１４５０℃で焼成して、Ｓｒフェライトを含む仮焼体を得る仮焼工程と、前記仮焼体を粉砕して仮焼粉末を得る粉砕工程と、前記仮焼粉末に、ケイ酸ガラス粉末を添加し、混合する工程と、前記仮焼粉末と前記ケイ酸ガラス粉末の混合粉末を磁場中成形して得られた成形体を、１０００〜１３００℃で焼成してＳｒフェライトを含む焼結体を得る焼成工程と、を有し、前記ケイ酸ガラスは、軟化点が４５０〜８００℃である、Ｓｒフェライト焼結磁石の製造方法。【選択図】なし【特許請求の範囲】
【請求項１】
鉄化合物の粉末およびストロンチウム化合物の粉末を少なくとも含む混合粉末を８５０〜１４５０℃で焼成して、Ｓｒフェライトを含む仮焼体を得る仮焼工程と、
前記仮焼体を粉砕して仮焼粉末を得る粉砕工程と、
前記仮焼粉末に、ケイ酸ガラス粉末を添加し、混合する工程と、
前記仮焼粉末と前記ケイ酸ガラス粉末の混合粉末を磁場中成形して得られた成形体を、１０００〜１３００℃で焼成してＳｒフェライトを含む焼結体を得る焼成工程と、を有し、
前記ケイ酸ガラスは、軟化点が４５０〜８００℃である、Ｓｒフェライト焼結磁石の製造方法。
【請求項２】
前記ケイ酸ガラス粉末の平均粒径が０．３〜１．０μｍである、請求項１に記載のＳｒフェライト焼結磁石の製造方法。
【請求項３】
前記ケイ酸ガラスは、硼素、アルカリ金属およびアルカリ土類金属の何れか一つ以上を含む、請求項１または２に記載のＳｒフェライト焼結磁石の製造方法。
【請求項４】
仮焼される前記混合粉末には、さらに前記ケイ酸ガラスが含まれる、請求項１〜３のいずれかに記載のＳｒフェライト焼結磁石の製造方法。
【請求項５】
請求項１〜４に記載のいずれかの製造方法により得られるＳｒフェライト焼結磁石。
【請求項６】
請求項５に記載のＳｒフェライト焼結磁石を備えるモータ。
【請求項７】
請求項５に記載のＳｒフェライト焼結磁石を備える発電機。
【発明の詳細な説明】
【技術分野】
【０００１】
本発明は、Ｓｒフェライト焼結磁石の製造方法に関する。【０００２】
フェライト焼結磁石に用いられる磁性材料として、六方晶系の結晶構造を有するＢａフェライト、Ｓｒフェライト及びＣａフェライトが知られている。近年、これらの中でも、モータ用等の磁石材料として、主にマグネトプランバイト型（Ｍ型）のＳｒフェライトが採用されている。Ｍ型フェライトは例えばＡＦｅ１２Ｏ１９の一般式で表される。Ｓｒフェライトは、結晶構造のＡサイトにＳｒを有する。【０００３】
フェライト焼結磁石の磁気特性を改善するために、Ａサイトの元素及びＢサイトの元素の一部を、それぞれＬａ等の希土類元素及びＣｏで置換することによって、磁気特性を改善することが試みられている。例えば、特許文献１では、Ａサイト及びＢサイトの一部を特定量の希土類元素及びＣｏで置換することによって、残留磁束密度（Ｂｒ）及び保磁力（ＨｃＪ）を向上する技術が開示されている。【０００４】
フェライト焼結磁石の代表的な用途としては、モータが挙げられる。モータに用いられるフェライト焼結磁石は、ＢｒとＨｃＪの両特性に優れることが求められるものの、一般に、ＢｒとＨｃＪは、トレードオフの関係にあることが知られている。このため、Ｂｒ及びＨｃＪの両特性を一層向上することが可能な技術を確立することが求められている。【０００５】
Ｂｒ及びＨｃＪの両特性を考慮した磁気特性を示す指標として、Ｂｒ（ｋＧ）＋１／３ＨｃＪ（ｋＯｅ）の計算式が知られている（例えば、特許文献１参照）。この値が高いほど、モータなど高い磁気特性が求められる用途に適したフェライト焼結磁石であるといえる。
【先行技術文献】
【特許文献】
【０００６】
【特許文献１】特開平１１−１５４６０４号公報
【発明の概要】
【発明が解決しようとする課題】
【０００７】
上記特許文献１に示されるように、フェライト焼結磁石を構成する主な結晶粒の組成を制御して磁気特性を改善することは有効である。しかしながら、結晶粒の組成のみを制御しても、従来のフェライト焼結磁石の磁気特性を大きく改善することは難しい。一方、フェライト焼結磁石に含まれる副成分は、磁気特性や焼結性を改善する作用を有するものがある。しかしながら、副成分の種類や量によっては、フェライト焼結磁石の優れた強度や外観などの信頼性が損なわれる場合がある。例えば、強度が低いフェライト焼結磁石又は表面に異物が析出し易いフェライト焼結磁石をモータに用いると、モータの使用中にフェライト焼結磁石が破損したり剥がれて落下したりすることが懸念される。このため、磁気特性のみならず、高い信頼性を有するフェライト焼結磁石が求められている。【０００８】
本発明は上記事情に鑑みてなされたものであり、残留磁束密度（Ｂｒ）及び保磁力（ＨｃＪ）の両方の特性に優れるとともに、高い信頼性を有するＳｒフェライト焼結磁石を提供することを目的とする。また、効率が高く信頼性に優れるモータを提供することを目的とする。
【課題を解決するための手段】
【０００９】
本発明者らは、結晶粒の組成のみではなく、Ｓｒフェライト焼結磁石の粒界に、ガラス成分を存在させること、特にガラス被膜で結晶粒を覆うことに着目して磁気特性を向上させることを検討した。その結果、Ｓｒフェライト焼結磁石の表面にガラス被膜が形成されることにより磁気特性と信頼性を向上できることを見出し、本発明を完成するに至った。【００１０】
すなわち、本発明は、一つの側面において、鉄化合物の粉末およびストロンチウム化合物の粉末を少なくとも含む混合粉末を８５０〜１４５０℃で焼成して、Ｓｒフェライトを含む仮焼体を得る仮焼工程と、前記仮焼体を粉砕して仮焼粉末を得る粉砕工程と、前記仮焼粉末に、ケイ酸ガラス粉末を添加し、混合する工程と、前記仮焼粉末と前記ケイ酸ガラス粉末の混合粉末を磁場中成形して得られた成形体を、１０００〜１３００℃で焼成してＳｒフェライトを含む焼結体を得る焼成工程と、を有し、前記ケイ酸ガラスは、軟化点が４５０〜８００℃である、Ｓｒフェライト焼結磁石の製造方法を提供する。【００１１】
上記製造方法によれば、残留磁束密度（Ｂｒ）及び保磁力（ＨｃＪ）の両方の特性を高く維持しつつ、高い信頼性を有するＳｒフェライト焼結磁石を簡便な工程で製造することができる。【００１２】
このような効果が得られる理由は必ずしも明らかではないが、次の通りと推察される。
すなわち、低軟化点のケイ酸ガラスを用いることにより、比較的低温の焼成でも、成形体中に含まれるケイ酸ガラスが流動し、フェライト粒子の表面（界面）に均一なガラス膜が形成されると考えらえる。【００１３】
さらに、フェライト粒子の隙間から流動し、染み出したケイ酸ガラスは、Ｓｒフェライト焼結磁石の表面を覆うガラス被膜となり、フェライト焼結磁石の表面に異物が析出することを有効に防止することができる。その結果、信頼性が高いフェライト焼結磁石が得られるものと考えられる。【００１４】
本発明の製造方法において、前記ケイ酸ガラス粉末の平均粒径が０．３〜１．０μｍであることが好ましい。これによって、成形体中のケイ酸ガラスが焼成によって流動しやすくなるとともに、得られるＳｒフェライト焼結磁石は緻密な組織になりやすい。【００１５】
本発明の製造方法において、前記ケイ酸ガラスは、硼素、アルカリ金属およびアルカリ土類金属の何れか一つ以上を含むことが好ましい。これによって、実質的にＰｂ等を含ませることなく、ケイ酸ガラスの軟化点を４５０〜８００℃の範囲に調整することができるため、環境面の問題が生じない。【００１６】
本発明の製造方法において、仮焼される前記混合粉末には、さらに前記ケイ酸ガラスが含まれることが好ましい。これによって、仮焼工程においてガラス成分がＳｒフェライトの焼結を助けると共に、より均一なガラス膜が形成され、磁気特性を向上させることができる。【００１７】
本発明の製造方法により得られるＳｒフェライト焼結磁石は、残留磁束密度（Ｂｒ）及び保磁力（ＨｃＪ）の両方の特性を高く維持しつつ、高い信頼性を有する。【００１８】
本発明は、別な側面において、上述のＳｒフェライト焼結磁石を備えるモータを提供する。このＳｒフェライト焼結磁石は上述の製造方法によって得られるものであってもよい。本発明のモータは、残留磁束密度（Ｂｒ）及び保磁力（ＨｃＪ）の両方の特性を高く維持しつつ、高い信頼性を有するフェライト焼結磁石を備えることから、高い効率と高い信頼性を兼ね備える。【００１９】
本発明は、さらに別な側面において、上述のＳｒフェライト焼結磁石を備える発電機を提供する。このＳｒフェライト焼結磁石は上述の製造方法によって得られるものであってもよい。本発明の発電機は、残留磁束密度（Ｂｒ）及び保磁力（ＨｃＪ）の両方の特性を高く維持しつつ、高い信頼性を有するフェライト焼結磁石を備えることから、高い効率と高い信頼性を兼ね備える。
【発明の効果】
【００２０】
本発明によれば、優れた磁気特性と高い信頼性を有するＳｒフェライト焼結磁石を、簡便な工程によって低い製造コストで製造することが可能なＳｒフェライト焼結磁石の製造方法を提供することができる。また、優れた磁気特性と高い信頼性を有するＳｒフェライト焼結磁石を提供することができる。さらに、高い効率と高い信頼性を有するモータ及び発電地を提供することができる。
【図面の簡単な説明】
【００２１】
【図１】本発明のフェライト焼結磁石の好適な実施形態を模式的に示す斜視図である。
【発明を実施するための形態】
【００２２】
以下、必要に応じて図面を参照しつつ、本発明の好適な実施形態について詳細に説明する。
【００２３】
本実施形態のＳｒフェライト焼結磁石の製造方法を以下に説明する。本実施形態のＳｒフェライト焼結磁石の製造方法は、混合工程、仮焼工程、粉砕工程、磁場中成形工程及び焼成工程を有する。以下、各工程の詳細を説明する。
【００２４】
混合工程は、仮焼用の混合粉末を調製する工程である。混合工程では、まず、出発原料を秤量して所定の割合で配合し、湿式アトライタ、又はボールミル等で１〜２０時間程度混合するとともに粉砕処理を行う。出発原料としては、主成分であるＳｒフェライトの構成元素を有する化合物の粉末を準備する。このような粉末としては、鉄化合物の粉末及びストロンチウム化合物の粉末が挙げられる。なお、混合工程では、副成分であるＳｉＯ２及びＣａＣＯ３等の粉末を添加してもよい。
【００２５】
Ｓｒフェライトの構成元素を有する化合物としては、酸化物又は焼成により酸化物となる、炭酸塩、水酸化物又は硝酸塩等の化合物を用いることができる。このような化合物としては、例えば、ＳｒＣＯ３、Ｌａ（ＯＨ）３、Ｆｅ２Ｏ３及びＣｏ３Ｏ４等が挙げられる。出発原料の平均粒径は特に限定されず、例えば０．１〜２．０μｍである。出発原料は、仮焼前の混合工程ですべてを混合する必要はなく、各化合物の一部又は全部を仮焼工程の後に添加してもよい。
【００２６】
仮焼工程は、混合工程で得られた原料組成物を仮焼する工程である。仮焼は、空気中等の酸化性雰囲気中で行うことができる。仮焼温度は、８５０〜１４５０℃、好ましくは９００〜１３５０℃であり、より好ましくは１０００〜１３００℃である。仮焼温度における仮焼時間は、好ましくは１秒間〜１０時間、より好ましくは１分間〜３時間である。仮焼して得られる仮焼体における六方晶構造を有するＳｒフェライトの含有量は、好ましくは７０質量％以上であり、より好ましくは９０質量％以上である。仮焼体の一次粒子径は、好ましくは１０μｍ以下であり、より好ましくは２．０μｍ以下である。
【００２７】
粉砕工程は、仮焼体を粉砕してＳｒフェライトを含む仮焼粉末を得る工程である。粉砕工程は、一段階で行ってもよく、粗粉砕工程と微粉砕工程の二段階に分けて行ってもよい。仮焼体は、通常顆粒状又は塊状であるため、まずは粗粉砕工程を行うことが好ましい。粗粉砕工程では、振動ロッドミル等を使用して乾式で粉砕を行って、平均粒径０．５〜５．０μｍの粉砕粉を調製する。このようにして調製した粉砕粉を、湿式アトライタ、ボールミル、又はジェットミル等を用いて湿式で粉砕して、平均粒径０．０８〜２．０μｍ、好ましくは０．１〜１．０μｍ、より好ましくは０．２〜０．８μｍの仮焼粉末（微粉末）を得る。
【００２８】
仮焼粉末のＢＥＴ法による比表面積は、好ましくは５〜１４ｍ２／ｇ、より好ましくは７〜１２ｍ２／ｇである。粉砕時間は、例えば湿式アトライタを用いる場合、３０分間〜１０時間であり、ボールミルを用いる場合、５〜５０時間である。これらの時間は、粉砕方法によって適宜調整することが好ましい。
【００２９】
粉砕工程では、仮焼粉末に、ケイ酸ガラスを添加する。本発明において、ケイ酸ガラスの軟化点は４５０〜８００℃であり、より好ましくは５００〜７００℃である。
このようなケイ酸ガラスとしては、特に限定されるものではないが、例えば、Ｓｉ−Ｂ−Ｎａ−Ｃａ−Ｏ系ガラス、Ｓｉ−Ｎａ−Ｃａ−Ｏ系ガラス、Ｓｉ−Ｂ−Ｂｉ系ガラス等が挙げられる。その他、Ｂ２Ｏ３、ＳｉＯ２、Ｂｉ２Ｏ３、ＭｇＯ、ＣａＯ、ＳｒＯ、ＢａＯ、Ｌｉ２Ｏ、Ｎａ２Ｏ、Ｋ２Ｏ、ＴｉＯ２、ＺｒＯ２、Ｖ２Ｏ５、ＣｕＯ、Ａｇ、ＧｅＯ２、Ａｌ２Ｏ３、Ｐ２Ｏ５から少なくとも１種類含むものを好んで使用することができる。
特に、ケイ酸ガラスは、硼素、アルカリ金属およびアルカリ土類金属の何れか一つ以上を含むことが好ましく、特にアルカリ金属を含むことが好ましい。ただし、ＰｂＯ等の鉛を含有した鉛系ガラスは、環境面を考慮すると使用するのを避けるのが好ましい。ガラス粉末の平均粒径は０．３〜１．０μｍ、特に、０．４〜０．８μｍの範囲であることがより望ましい。また、ガラス粉末の平均粒径は、仮焼粉末の平均粒径よりも小さいことが望ましい。
【００３０】
仮焼粉末にこのようなケイ酸ガラス粉末を添加することによって、比較的低温の焼成温度でも成形体中のガラス成分の流動性を確保することができ、焼成工程において、フェライト粒子の表面に均一なガラス被膜を形成することができる。このようなガラス被膜は、フェライト粒子の界面にガラス成分として均一に存在することにより、Ｓｒフェライト焼結磁石のフェライト組成を安定化させる効果があると考えられる。また、このようなガラス被膜は非磁性体であるため、Ｓｒフェライト焼結磁石を被うことで、電磁的な遮蔽効果が得られ、Ｓｒフェライト焼結磁石は優れた磁気特性を維持することができる。
【００３１】
ケイ酸ガラスの軟化点が低すぎる場合には、溶融したガラス成分がフェライト粒子と反応し、フェライト組成に影響を及ぼすことがあり、反応したガラス成分の一部が結晶化する場合がある。その結果、期待されるフェライト特性が得られにくいと共に、フェライト焼結磁石の表面に異物として析出し易く、また均一なガラス膜が得られにくい傾向にある。一方、ケイ酸ガラスの軟化点が高すぎる場合には、比較的低い焼成温度では、十分な流動性が得られず、均一なガラス被膜が形成されず、磁気特性の向上の作用効果が得られにくい傾向にある。
【００３２】
仮焼粉末には、ケイ酸ガラス粉末とともに、ＳｉＯ２、ＣａＣＯ３、ＳｒＣＯ３、ＢａＣＯ３、Ｎａ２ＣＯ３及びＫ２ＣＯ３等の粉末を添加してもよい。Ｎａ又はＫの構成元素を有するアルカリ金属化合物としては上述の炭酸塩以外に珪酸塩やＮａ又はＫを含む有機化合物（分散剤）を用いることができる。このような副成分を添加することによって、焼結性を向上すること、及び磁気特性を向上することができる。なお、これらの副成分は、湿式で成形を行う場合にスラリーの溶媒とともに流出することがあるため、Ｓｒフェライト焼結磁石における目標の含有量よりも多めに配合することが好ましい。
【００３３】
Ｓｒフェライト焼結磁石の磁気的配向度を高めるために、上述の副成分に加えて、多価アルコールを微粉砕工程で添加することが好ましい。多価アルコールの添加量は、添加対象物に対して０．０５〜５．０質量％、好ましくは０．１〜３．０質量％、より好ましくは０．３〜２．０質量％である。なお、添加した多価アルコールは、磁場中成形工程後の焼成工程で熱分解して除去される。
【００３４】
磁場中成形工程は、粉砕工程で得られた仮焼粉末を磁場中で成形して成形体を作製する工程である。磁場中成形工程は、乾式成形、又は湿式成形のどちらの方法でも行うことができる。磁気的配向度を高くする観点から、湿式成形が好ましい。湿式成形を行う場合、微粉砕工程を湿式で行って、得られたスラリーを所定の濃度に調整し、湿式成形用スラリーとしてもよい。スラリーの濃縮は、遠心分離やフィルタープレス等によって行うことができる。
【００３５】
湿式成形用スラリー中における仮焼粉末の含有量は、好ましくは３０〜８５質量％である。スラリーの分散媒としては水又は非水系溶媒を用いることができる。湿式成形用スラリーには、水に加えて、グルコン酸、グルコン酸塩、又はソルビトール等の界面活性剤を添加してもよい。このような湿式成形用スラリーを用いて磁場中成形を行う。成形圧力は例えば０．１〜０．５トン／ｃｍ２であり、印加磁場は例えば５〜１５ｋＯｅである。
【００３６】
焼成工程は、成形体を焼成して焼結体を得る工程である。焼成工程は、通常、大気中等の酸化性雰囲気中で行う。焼成温度は、１０００〜１３００℃、より好ましくは１１００〜１２５０℃、さらに好ましくは１１５０〜１２５０℃である。焼成温度における焼成時間は、好ましくは０．５〜３時間である。
【００３７】
焼成温度が低すぎる場合には、成形体中に含まれるケイ酸ガラスが十分に流動せず、均一なガラス膜を形成することができず、磁気特性の向上の作用効果が得られにくい傾向にある。また、焼成温度が高すぎる場合には、溶融したガラス成分がフェライト粒子と反応し、フェライト組成に影響を及ぼすことがあり、反応したガラス成分の一部が結晶化する場合がある。その結果、期待されるフェライト特性が得られにくいと共に、フェライト焼結磁石の表面に異物として析出し易く、また均一なガラス膜が得られにくい傾向にある。焼成温度は、ケイ酸ガラスの軟化点との関係で適宜調整するのが好ましい。
【００３８】
以上の工程によって、焼結体を得ることができる。このようにして得られた焼結体を必要に応じて所定の形状に加工して、焼結体からなるＳｒフェライト焼結磁石を得ることができる。
【００３９】
図１は、本実施形態の製造方法によって得られるＳｒフェライト焼結磁石の一例を模式的に示す斜視図である。Ｓｒフェライト焼結磁石１０は、端面が円弧状となるように湾曲した形状を有しており、一般にアークセグメント形状、Ｃ形形状、瓦型形状、又は弓形形状と呼ばれる形状を有している。Ｓｒフェライト焼結磁石１０は、例えばモータ用の磁石として好適に用いられる。
【００４０】
Ｓｒフェライト焼結磁石１０は、主成分として、六方晶構造を有するＭ型のＳｒフェライトを含有する。主成分であるＳｒフェライトは、例えば以下の式（１）で表わされる。
ＳｒＦｅ１２Ｏ１９            （１）
【００４１】
上式（１）のＳｒフェライトにおけるＡサイトのＳｒ及びＢサイトのＦｅは、不純物又は意図的に添加された元素によって、その一部が置換されていてもよい。また、ＡサイトとＢサイトの比率が若干ずれていてもよい。この場合、Ｓｒフェライトは、例えば以下の一般式（２）で表わすことができる。
ＲｘＳｒ１−ｘ（Ｆｅ１２−ｙＭｙ）ｚＯ１９        （２）
上式（４）中、ｘ及びｙは、例えば０．１〜０．５であり、ｚは０．７〜１．２である。
【００４２】
一般式（２）におけるＭは、例えば、Ｃｏ（コバルト）、Ｚｎ（亜鉛）、Ｎｉ（ニッケル）、Ｍｎ（マンガン）、Ａｌ（アルミニウム）及びＣｒ（クロム）からなる群より選ばれる１種以上の元素である。また、一般式（５）におけるＲは、例えば、Ｌａ（ランタン）、Ｃｅ（セリウム）、Ｐｒ（プラセオジム）、Ｎｄ（ネオジム）及びＳｍ（サマリウム）からなる群より選ばれる１種以上の元素である。なお、この場合、後述するＳｒＦは、Ｍ及びＲがＳｒフェライトを構成するとして算出することができる。
【００４３】
Ｓｒフェライト焼結磁石１０におけるＳｒフェライトの質量比率は、好ましくは９０質量％以上であり、より好ましくは９５質量％以上であり、さらに好ましくは９７質量％以上である。このように、Ｓｒフェライトとは異なる結晶相の質量比率を低減することによって、磁気特性を一層高くすることができる。
【００４４】
Ｓｒフェライト焼結磁石１０は、副成分として、Ｓｒフェライトとは異なる成分を含有する。副成分としては、ケイ酸ガラス、酸化物並びに複合酸化物が挙げられる。ケイ酸ガラス、酸化物並びに複合酸化物としては、構成元素として、Ｓｉ（ケイ素）、Ｋ（カリウム）、Ｎａ（ナトリウム）、Ｃａ（カルシウム），Ｓｒ（ストロンチウム）及びＢａ（バリウム）から選ばれる少なくとも一種を有するケイ酸ガラス、酸化物並びに複合酸化物が挙げられる。ケイ酸ガラスとしては、Ｓｉ−Ｂ−Ｎａ−Ｃａ−Ｏ系ガラス、Ｓｉ−Ｎａ−Ｃａ−Ｏ系ガラス、Ｓｉ−Ｂ−Ｂｉ系ガラスが挙げられる。酸化物としては、例えばＳｉＯ２、Ｋ２Ｏ、Ｎａ２Ｏ、ＣａＯ、ＳｒＯ、ＢａＯが挙げられる。
【００４５】
Ｓｒフェライト焼結磁石１０におけるケイ酸ガラスの含有量は、好ましくは１０質量％以下、より好ましくは０．１〜５質量％、さらに好ましくは０．５〜２．０質量％である。ケイ酸ガラスの含有量が低くなりすぎると、ケイ酸ガラスが均一に結晶粒を覆うことができず、フェライト組成の安定化が図られず、また、フェライト焼結磁石の表面にガラスが染み出すこともなく、磁気特性の向上の効果が得られない傾向にある。一方、ケイ酸ガラスの含有量が高くなりすぎると、十分に優れた磁気特性が損なわれる傾向にある。
【００４６】
Ｓｒフェライト焼結磁石１０に含まれる各構成元素ごとの含有量は、概ね以下のとおりである。
【００４７】
Ｓｒフェライト焼結磁石１０におけるＳｉの含有量は、好ましくはＳｉＯ２換算で０．３〜０．９４質量％である。Ｓｉの含有量の下限は、ＳｉＯ２換算でより好ましくは０．４質量％であり、さらに好ましくは０．４５質量％である。Ｓｉの含有量が低くなり過ぎると、焼結体が十分に緻密化せずに優れた磁気特性が損なわれる傾向にある。Ｓｉの含有量の上限は、ＳｉＯ２換算で、より好ましくは０．９質量％であり、さらに好ましくは０．８質量％である。Ｓｉの含有量が高くなり過ぎると、十分に優れた磁気特性が損なわれる傾向にある。
【００４８】
Ｓｒフェライト焼結磁石１０におけるＮａ及びＫの合計含有量は、好ましくは、Ｎａ２Ｏ及びＫ２Ｏにそれぞれ換算して０．００４〜０．３１質量％である。Ｎａ及びＫの合計含有量の下限は、Ｎａ２Ｏ及びＫ２Ｏにそれぞれ換算して、より好ましくは０．０１質量％であり、さらに好ましくは０．０２質量％であり、特に好ましくは０．０３質量％である。Ｎａ及びＫの合計含有量が低くなり過ぎると、焼結温度を低減することができず、結晶粒が粒成長して十分に高い磁気特性を得ることが困難になる傾向にある。
【００４９】
Ｎａ及びＫの合計含有量の上限は、Ｎａ２Ｏ及びＫ２Ｏにそれぞれ換算して、より好ましくは０．２質量％であり、さらに好ましくは０．１５質量％であり、特に好ましくは０．１質量％である。Ｎａ及びＫの合計含有量が高くなり過ぎると、Ｓｒフェライト焼結磁石１０の表面に白色の粉体が生じ易くなる傾向にある。Ｓｒフェライト焼結磁石１０の表面に粉体が生じると、例えばモータ部材とＳｒフェライト焼結磁石１０との接着力が低下して、Ｓｒフェライト焼結磁石１０がモータ部材から剥離する可能性がある。すなわち、Ｓｒフェライト焼結磁石１０の信頼性が損なわれてしまう。
【００５０】
Ｓｒフェライト焼結磁石１０におけるＳｒの含有量は、磁気特性と信頼性とを一層向上する観点から、ＳｒＯ換算で好ましくは１０〜１３質量％であり、より好ましくは１０．３〜１１．９質量％である。また、Ｓｒフェライト焼結磁石１０におけるＢａの含有量は、同様の観点からＢａＯ換算で好ましくは０．０１〜２．０質量％であり、より好ましくは０．０１〜０．２質量％である。
【００５１】
Ｓｒフェライト焼結磁石１０におけるＣａの含有量は、磁気特性と信頼性とを一層向上する観点から、ＣａＯ換算で好ましくは０．０５〜２質量％であり、より好ましくは０．１〜１．５質量％である。
【００５２】
また、Ｓｒフェライト焼結磁石１０には、これらの成分の他に、原料に含まれる不純物や製造設備に由来する不可避的な成分が含まれていてもよい。このような成分としては、例えば、Ｔｉ（チタン），Ｃｒ（クロム），Ｍｎ（マンガン），Ｍｏ（モリブデン），Ｖ（バナジウム）及びＡｌ（アルミニウム）等の各酸化物が挙げられる。
【００５３】
副成分は、主に、Ｓｒフェライト焼結磁石１０におけるＳｒフェライトの結晶粒の粒界に含まれる。副成分に含まれる各元素の比率が変わると、粒界の組成が変化し、その結果Ｓｒフェライト焼結磁石１０の磁気特性や信頼性に影響を及ぼす場合がある。本実施形態の製造方法によって得られるＳｒフェライト焼結磁石１０は、副成分に含まれる特定の元素の比率を所定の範囲に調整することによって、優れた磁気特性と高い信頼性を有する。なお、Ｓｒフェライト焼結磁石１０の各成分の含有量は、蛍光Ｘ線分析及び誘導結合プラズマ発光分光分析（ＩＣＰ分析）によって測定することができる。
【００５４】
Ｓｒフェライト焼結磁石１０は、好ましくは、下記式（３）を満たす。
１．３≦（ＳｒＦ＋Ｂａ＋Ｃａ＋２Ｎａ＋２Ｋ）／Ｓｉ≦５．７        （３）
【００５５】
上式（３）中、ＳｒＦは、Ｓｒフェライト焼結磁石１０において、Ｓｒフェライトを構成するＳｒを除いたＳｒのモル基準の含有量を示し、Ｂａ，Ｃａ，Ｎａ及びＫは、それぞれの元素のモル基準の含有量を示す。ＳｒＦは、Ｓｒフェライト焼結磁石１０の製造過程において、Ｆｅ源に対するＳｒ源の割合を、Ｓｒフェライトの量論比（ＳｒＦｅ１２Ｏ１９）よりも多くした場合に生じる。Ｓｒの含有量がＳｒフェライトの量論比（ＳｒＦｅ１２Ｏ１９）よりも少ない場合は、ＳｒＦは０未満の数値、すなわちマイナスの数値となる。この場合も上記式（３）を満足すれば、磁気特性及び信頼性を向上できる。
【００５６】
Ｓｒフェライト焼結磁石１０の粒界に、ケイ酸ガラスが存在することにより、Ｓｒフェライト焼結磁石１０は、上記式（３）を満足し、粒界の組成が安定化し、それが磁気特性及び信頼性の向上に寄与すると考えられる。
【００５７】
Ｓｒフェライト焼結磁石１０におけるＳｒフェライトの結晶粒の平均粒径は、好ましくは２．０μｍ以下であり、より好ましくは１．０μｍ以下であり、さらに好ましくは０．３〜１．０μｍである。Ｓｒフェライトの結晶粒の平均粒径が２．０μｍを超えると、十分に優れた磁気特性を得ることが困難になる傾向にある。一方、Ｓｒフェライトの結晶粒の平均粒径が０．３μｍ未満のＳｒフェライト焼結磁石１０は、製造することが困難となる傾向にある。
【００５８】
Ｓｒフェライト焼結磁石１０のＳｒフェライトの結晶粒の平均粒径は以下の手順で測定することができる。Ｓｒフェライト焼結磁石１０の断面を、鏡面研磨してフッ酸等の酸でエッチング処理する。そして、エッチング面をＳＥＭなどで観察する。数百個の結晶粒を含む観察画像において、結晶粒の輪郭を明確化したのち、画像処理などを行って、ｃ面の粒径分布を測定する。本明細書における「粒径」は、ａ面における長径（ａ軸方向の径）をいう。この長径は、各結晶粒に外接する「面積が最小となる長方形」の長辺として求められる。また、「面積が最小となる長方形」の短辺に対する長辺の比が「アスペクト比」である。なお、酸によるエッチングに代えて、試料を加熱してエッチングする、いわゆるサーマルエッチングを行ってもよい。
【００５９】
測定した個数基準の粒径分布から、結晶粒の粒径の個数基準の平均値を算出する。また、測定した粒径分布と平均値から標準偏差を算出する。本明細書では、これらをＳｒフェライトの結晶粒の平均粒径及び標準偏差とする。Ｓｒフェライト焼結磁石１０において、Ｓｒフェライトの結晶粒全体に対する該結晶粒の粒径が２．０μｍ以上である結晶粒の個数基準の割合は１％以下であることが好ましく、０．９％以下であることがより好ましい。これによって、十分に高い磁気特性を有するフェライト焼結磁石とすることができる。同様の観点から、各結晶粒のアスペクト比の個数平均値（平均アスペクト比）は、約１．０であることが好ましい。
【００６０】
Ｓｒフェライト焼結磁石１０は、下記式（４）を満足することが好ましい。Ｓｒフェライト焼結磁石１０は、Ｓｒフェライトの結晶粒が十分に微細であるうえに、特定の組成を有するものであることから、式（４）を満足するような高い磁気特性を有する。この式（４）を満足するＳｒフェライト焼結磁石１０は、十分に優れた磁気特性を有する。このようなＳｒフェライト焼結磁石１０によって、一層高い効率を有するモータを提供することができる。
Ｂｒ＋１／３ＨｃＪ≧５．３      （４）
式（４）中、Ｂｒ及びＨｃＪは、それぞれ残留磁束密度（ｋＧ）及び保磁力（ｋＯｅ）を示す。
【００６１】
Ｓｒフェライト焼結磁石１０は、例えば、フューエルポンプ用、パワーウィンドウ用、ＡＢＳ（アンチロック・ブレーキ・システム）用、ファン用、ワイパ用、パワーステアリ
ング用、アクティブサスペンション用、スタータ用、ドアロック用、電動ミラー用等の自動車用モータの磁石として使用することができる。また、ＦＤＤスピンドル用、ＶＴＲキャプスタン用、ＶＴＲ回転ヘッド用、ＶＴＲリール用、ＶＴＲローディング用、ＶＴＲカメラキャプスタン用、ＶＴＲカメラ回転ヘッド用、ＶＴＲカメラズーム用、ＶＴＲカメラフォーカス用、ラジカセ等キャプスタン用、ＣＤ／ＤＶＤ／ＭＤスピンドル用、ＣＤ／ＤＶＤ／ＭＤローディング用、ＣＤ／ＤＶＤ光ピックアップ用等のＯＡ／ＡＶ機器用モータの磁石として使用することができる。さらに、エアコンコンプレッサー用、冷凍庫コンプレッサー用、電動工具駆動用、ドライヤーファン用、シェーバー駆動用、電動歯ブラシ用等の家電機器用モータの磁石としても使用することができる。さらにまた、ロボット軸、関節駆動用、ロボット主駆動用、工作機器テーブル駆動用、工作機器ベルト駆動用等のＦＡ機器用モータの磁石としても使用することが可能である。
【００６２】
Ｓｒフェライト焼結磁石１０は、上述のモータの部材に接着してモータ内に設置される。優れた磁気特性を有するＳｒフェライト焼結磁石１０は、クラックの発生及び表面における異物（白粉）の発生が十分に抑制されていることから、モータ部材と十分強固に接着される。このように、Ｓｒフェライト焼結磁石１０がモータの部材から剥離することを十分に抑制することができる。このため、Ｓｒフェライト焼結磁石１０を備える各種モータは、高い効率と高い信頼性とを兼ね備える。
【００６３】
Ｓｒフェライト焼結磁石１０の用途は、モータに限定されるものではなく、例えば、オートバイ用発電器、スピーカ・ヘッドホン用マグネット、マグネトロン管、ＭＲＩ用磁場発生装置、ＣＤ−ＲＯＭ用クランパ、ディストリビュータ用センサ、ＡＢＳ用センサ、燃料・オイルレベルセンサ、マグネトラッチ、又はアイソレータ等の部材として用いることもできる。また、磁気記録媒体の磁性層を蒸着法又はスパッタ法等で形成する際のターゲット（ペレット）として用いることもできる。
【００６４】
以上、本発明の好適な実施形態を説明したが、本発明のＳｒフェライト焼結磁石の製造方法及びモータは、上述のものに限定されない。
【００６５】
例えば、ケイ酸ガラス粉末は、上述の粉砕工程での添加に限られず、仮焼前の混合工程で添加してもよく、仮焼前と仮焼後とで分割して添加してもよい。また、Ｓｒフェライト焼結磁石の形状は、図１の形状に限定されず、上述の各用途に適した形状に適宜変更することができる。
【実施例】
【００６６】
本発明の内容を実施例及び比較例を参照してさらに詳細に説明するが、本発明は以下の実施例に限定されるものではない。【００６７】
（実施例１）
［Ｓｒフェライト焼結磁石の作製］
Ｆｅ２Ｏ３粉末（一次粒子径：０．３μｍ）１０００ｇ、ＳｒＣＯ３粉末（一次粒子径：２μｍ）１６１．２ｇおよびＳｉＯ２粉末（一次粒子径：２μｍ）３．６ｇを、湿式アトライタを用いて粉砕しながら混合し、乾燥及び整粒を行った。このようにして得られた粉末を、大気中、１２００℃で３時間焼成し、顆粒状の仮焼体を得た。乾式振動ロッドミルを用いて、この仮焼体を粗粉砕して、ＢＥＴ法による比表面積が１ｍ２／ｇの粉末を調整した。【００６８】
粗粉砕した粉末１３０ｇに、ソルビトールを添加し、ボールミルを用いて湿式粉砕を２１時間行って、仮焼粉末と含むスラリーを得た。ソルビトールの添加量は、仮焼粉末の質量を基準として、１質量％とした。湿式粉砕後の仮焼粉末の比表面積は８．８ｍ２／ｇであった。湿式粉砕終了後のスラリーに対して、軟化点が５５０℃のケイ酸ガラス粉末（Ｓｉ−Ｎａ−Ｃａ−Ｏ系ガラス、平均粒径は０．４μｍ）を１．９ｇ添加して攪拌した。【００６９】
その後、スラリーの固形分濃度を調整し、湿式磁場成形機を用いて１２ｋＯｅの印加磁場中で成形を行って成形体を得た。この成形体を、大気中１１５０℃で焼成して、円柱形状のＳｒフェライト焼結磁石を得た。
このようにして、試料１のＳｒフェライト焼結磁石を作製した。【００７０】
＜磁気特性の評価＞
作製したＳｒフェライト焼結磁石の上下面を加工した後、最大印加磁場２５ｋＯｅのＢ−Ｈトレーサを用いて磁気特性を測定した。測定では、Ｂｒ、ＨｃＪを求めるとともに、Ｂｒ＋１／３ＨｃＪの値を算出した。結果を表１に示す。【００７１】
＜外観評価＞
作製したＳｒフェライト焼結磁石を大気中で７日間放置した後、その表面を目視で観察し、以下の基準で評価した。結果を表１に示す。
Ａ：磁石の表面にクラック及び白粉がどちらも発生しなかった。
Ｂ：磁石の表面にクラックが発生していたが、白粉は発生しなかった。
Ｃ：磁石の表面にクラックが発生しており、且つ白粉が付着していた。【００７２】
【表１】
2014087932.tif 000002
【００７３】
次に、試料２〜１１のＳｒフェライト焼結磁石を作製した。試料２では、ケイ酸ガラス粉末を用いなかった以外は、試料１と同様の方法で試料を作製し、同様の評価を行った。試料３〜１１では、スラリーに添加するケイ酸ガラス粉末の軟化点と、成形体の焼成温度とを、それぞれ表１に示すように変更した以外は、試料１と同様の方法で試料を作製し、同様の評価を行った。結果を表１に示す。【００７４】
なお、ケイ酸ガラス粉末として、試料３、４、８および９ではＳｉ−Ｂ−Ｎａ−Ｃａ−Ｏ系ガラスを用い、その他の試料ではＳｉ−Ｎａ−Ｃａ−Ｏ系ガラスを用いた。【００７５】
表１に示されるように、所定の軟化点を有するケイ酸ガラス粉末を含む成形体を、所定の焼成温度で焼成して得たＳｒフェライト焼結磁石（試料１、４〜６、９および１０）では、クラックや白粉の発生がなく、且つ磁気特性に優れ、特にＢｒ＋１／３ＨｃＪの値が５．３以上であった。【００７６】
これに対し、ケイ酸ガラス粉末を含まないＳｒフェライト焼結磁石（試料２）では、Ｂｒ＋１／３ＨｃＪの値が５．３を下回る結果であった。また、ケイ酸ガラスの軟化点が本発明の範囲内にない試料（試料３および７）および焼成温度が本発明の範囲内にない試料（試料８および１１）では、いずれもＢｒ＋１／３ＨｃＪの値が５．３を下回る結果であった。中でも、焼成温度が高すぎる場合およびケイ酸ガラスの軟化点が低すぎる場合には、外観評価の結果でも劣っていた。【００７７】
（実施例２）
次に、試料２１〜２４のＳｒフェライト焼結磁石を作製した。試料２１〜２４では、ケイ酸ガラス粉末の粒径を、それぞれ表１に示すように変更した以外は、試料１と同様の方法で試料を作製し、同様の評価を行った。結果を表２に示す。【００７８】
【表２】
2014087932.tif 000003
【００７９】
表２に示されるように、ケイ酸ガラス粉末の平均粒径を変更した場合であっても、クラックや白粉の発生がなく、且つ磁気特性に優れ、特にＢｒ＋１／３ＨｃＪの値が５．３以上であることが確認された。【００８０】
（実施例３）
次に、試料３１〜３４のＳｒフェライト焼結磁石を作製した。試料３１〜３４では、最終的に得られるＳｒフェライト焼結磁石におけるケイ酸ガラスの含有量が試料１と同じになるように、ケイ酸ガラスの添加タイミングとその添加量を、それぞれ表１に示すように変更した。【００８１】
ここで、試料１における後添加１００％とは、粗粉砕した仮焼体粉末１３０ｇに対して加えられたケイ酸ガラス粉末１．９ｇを意味する。したがって、例えば、試料３１における前添加２５％とは、試料１で加えられたケイ酸ガラス１．９ｇを１００％として、その２５％を、予め仮焼体粉末に含ませておく、との意味であり、以下のような製造方法となる。【００８２】
試料３１では、Ｆｅ２Ｏ３粉末１０００ｇ、ＳｒＣＯ３粉末１６１．２ｇ、ＳｉＯ２粉末３．６ｇおよび軟化点が５５０℃のケイ酸ガラス粉末（Ｓｉ−Ｎａ−Ｃａ−Ｏ系ガラス、平均粒径は０．３μｍ）４．２ｇを、湿式アトライタを用いて粉砕しながら混合し、乾燥及び整粒を行った。このようにして得られた粉末を、大気中、１０００℃で１時間焼成し、顆粒状の仮焼体を得た。乾式振動ロッドミルを用いて、ＢＥＴ法による比表面積が１ｍ２／ｇの粉末を調整した。【００８３】
粗粉砕した粉末１３０ｇに、ソルビトールを添加し、ボールミルを用いて湿式粉砕を２１時間行って、仮焼粉末と含むスラリーを得た。ソルビトールの添加量は、仮焼粉末の質量を基準として、１質量％とした。湿式粉砕後の仮焼粉末の比表面積は１０．４ｍ２／ｇであった。湿式粉砕終了後のスラリーに対して、軟化点が５５０℃のケイ酸ガラス粉末（Ｓｉ−Ｎａ−Ｃａ−Ｏ系ガラス、平均粒径は０．３μｍ）を１．４ｇ添加して攪拌した。【００８４】
その後、スラリーの固形分濃度を調整し、湿式磁場成形機を用いて１２ｋＯｅの印加磁場中で成形を行って成形体を得た。この成形体を、大気中１１５０℃で焼成して、円柱形状のＳｒフェライト焼結磁石を得た。
このようにして、試料３１のＳｒフェライト焼結磁石を作製した。【００８５】
試料３２〜３４も同様に、ケイ酸ガラス粉末の前添加量を調整してＳｒフェライト焼結磁石を製造した。そして、試料３１〜３４について、試料１同様の評価を行った。結果を表３に示す。【００８６】
【表３】
2014087932.tif 000004
【００８７】
表３に示されるように、ケイ酸ガラスを仮焼前に添加した場合であっても、クラックや白粉の発生がなく、且つ磁気特性に優れ、特にＢｒ＋１／３ＨｃＪの値が５．３以上であることが確認された。【００８８】
（実施例４）
試料１で用いた仮焼体に変えて、８５０〜１４５０℃の範囲で仮焼温度を変えた仮焼体を用いて、Ｓｒフェライト焼結磁石を得た。これらのＳｒフェライト焼結体磁石でも、試料１と同様に、優れた磁気特性が確認された。なお、８００℃で仮焼きした仮焼体では、成形することができず成形体およびＳｒフェライト焼結磁石を得ることができなかった。【００８９】
（実施例５）
試料１で用いたケイ酸ガラスに変えて、軟化点５５０℃のＳｉ―Ｂ−Ｎａ−Ｃａ−Ｏ系ガラス、Ｓｉ−Ｂ−Ｂｉ―Ｎａ−Ｏ系ガラスを用いて、Ｓｒフェライト焼結磁石を得た。これらのＳｒフェライト焼結体磁石でも、試料１と同様に、優れた磁気特性が確認された。
【産業上の利用可能性】
【００９０】
本発明によれば、高い磁気特性と、高い信頼性を有するＳｒフェライト焼結磁石を、簡便な工程で製造することが可能なＳｒフェライト焼結磁石の製造方法を提供することができる。また、高い磁気特性と高い信頼性を有するＳｒフェライト焼結磁石を提供することができる。さらに、高い効率と高い信頼性を有するモータ及び発電機を提供することができる。
【符号の説明】
【００９１】
１０…フェライト焼結磁石
【図１】
2014087932.tif 000005
【国際調査報告】
2014087932.tif 000006
2014087932.tif 000007
2014087932.tif 000008
2014087932.tif 000009